(57)【要約】【課題】  貫通孔を有する多孔シートにより表面シートと裏面シートとを一体化した場合であっても、凹凸パターンの目立たない、吸音性能の優れる自動車用フロアマット、及びその製造方法を提供すること。【解決手段】  本発明の自動車用フロアマットは、表面シート、貫通孔を有する多孔シート、遮蔽シート及び裏面シートが順に積層されており、前記多孔シートの融着により一体化した自動車用フロアマットであり、前記遮蔽シートの通気度が９〜７００ｃｍ３／ｃｍ２・ｓである。本発明の自動車用フロアマットは、表面シート、貫通孔を有する多孔シート、通気度が９〜７００ｃｍ３／ｃｍ２・ｓの遮蔽シートと一体化した裏面シートをこの順に積層した後、前記多孔シートが溶融している状態で加圧一体化して製造できる。【選択図】        なし【特許請求の範囲】
【請求項１】
表面シート、貫通孔を有する多孔シート、遮蔽シート及び裏面シートが順に積層されており、前記多孔シートの融着により一体化した自動車用フロアマットであり、前記遮蔽シートの通気度が９〜７００ｃｍ３／ｃｍ２・ｓであることを特徴とする自動車用フロアマット。
【請求項２】
裏面シートが粗密構造を有しており、裏面シートの遮蔽シート側が粗構造となっていることを特徴とする請求項１に記載の自動車用フロアマット。
【請求項３】
表面シート、貫通孔を有する多孔シート、遮蔽シートと一体化した裏面シートをこの順に積層した後、前記多孔シートが溶融している状態で加圧して一体化する自動車用フロアマットの製造方法であり、前記遮蔽シートとして、通気度が９〜７００ｃｍ３／ｃｍ２・ｓのものを使用することを特徴とする自動車用フロアマットの製造方法。
【請求項４】
遮蔽シートと一体化した裏面シートが、不織布からなる裏面シートと遮蔽シートの積層シートに、裏面シート側からニードルパンチを施すことにより、裏面シートに粗密構造を形成し、裏面シートの遮蔽シート側を粗構造にするとともに、遮蔽シートから繊維を突出させて一体化したものであることを特徴とする、請求項３に記載の自動車用フロアマットの製造方法。
【発明の詳細な説明】
【技術分野】
【０００１】
本発明は自動車用フロアマット及びその製造方法に関する。
【背景技術】
【０００２】
従来から、自動車内において、靴などに付着した土、砂等が自動車内のフロアカーペットに付着して、フロアカーペットが汚れるのを防止するために、フロアカーペット上にフロアマットが敷かれている。
【０００３】
ところで、現在の車は音声によるカーナビゲーションシステムが普及し、車内の静粛性に対する関心が高まっている。車内の静粛性を向上させるための方法の１つとして、車内に入り込んだ音を低減する為に吸音性を向上させる方法がある。そのため、フロアマットを含めた内装材に吸音性を付与することが盛んに行われている。
【０００４】
例えば、熱可塑性エラストマー１００重量部に対し、発泡剤を含有するエラストマー組成物を押出発泡成形して得られる、見掛け比重が０．２〜０．９である貫通孔を有する押出シートと、カーペット基布、及び基材層を積層した吸音性マットが提案されている（特許文献１）。
【０００５】
【特許文献１】特開２００５−２１８７号公報（特許請求の範囲、段落番号００６１など）
【発明の開示】
【発明が解決しようとする課題】
【０００６】
この特許文献１に開示されている貫通孔を有する押出シートは、シート全体にわたって貫通孔を有し、この貫通孔が騒音を通過または吸収しやすいという効果を奏するものであり、この押出シートにフェルトなどの吸音物質の基材層を貼り合わせた場合、騒音が押出シートで反射することなく貫通孔を通過することにより、騒音を吸音物質の基材層で吸収することができるものである。
【０００７】
このような押出シートを介してカーペット基布と基材層とを接着した吸音性マットを製造する方法として、熱可塑性エラストマー１００重量部に対し、発泡剤を０．１〜２０重量部含有するエラストマー組成物をシリンダ温度１５０〜１７０℃、ダイス温度１１０〜１５０℃の押出機にて押出発泡成形して、タフティングされたカーペット基布もしくは不織布製カーペット基布と、基材層を、押出成形直後の引き取りロール積層圧着により貼りあわせる方法が提案されている。このようなロール積層圧着により吸音性マットを製造した場合、押出発泡成形して得られる貫通孔を有する押出シートが大きな貫通孔を有するため、基材層側から見た時に、凹凸パターンが発生し、意匠性を損なうという問題があった。つまり、押出シートの貫通孔以外の部分ではカーペット基布と基材層とが接着されるが、押出シートの貫通孔の部分ではカーペット基布と基材層とが接着されず浮いた状態となるため、接着された部分が凹部となり、接着されていない部分が凸部となる凹凸パターンが発生するという問題があった。
【０００８】
本発明はこのような状況に鑑みてなされたものであり、貫通孔を有する多孔シートにより表面シートと裏面シートとを一体化した場合であっても、凹凸パターンの目立たない、吸音性能の優れる自動車用フロアマット、及びその製造方法を提供することを目的とする。
【課題を解決するための手段】
【０００９】
本発明の請求項１にかかる発明は、「表面シート、貫通孔を有する多孔シート、遮蔽シート及び裏面シートが順に積層されており、前記多孔シートの融着により一体化した自動車用フロアマットであり、前記遮蔽シートの通気度が９〜７００ｃｍ３／ｃｍ２・ｓであることを特徴とする自動車用フロアマット。」である。
【００１０】
本発明の請求項２にかかる発明は、「裏面シートが粗密構造を有しており、裏面シートの遮蔽シート側が粗構造となっていることを特徴とする請求項１に記載の自動車用フロアマット。」である。
【００１１】
本発明の請求項３にかかる発明は、「表面シート、貫通孔を有する多孔シート、遮蔽シートと一体化した裏面シートをこの順に積層した後、前記多孔シートが溶融している状態で加圧して一体化する自動車用フロアマットの製造方法であり、前記遮蔽シートとして、通気度が９〜７００ｃｍ３／ｃｍ２・ｓのものを使用することを特徴とする自動車用フロアマットの製造方法。」である。
【００１２】
本発明の請求項４にかかる発明は、「遮蔽シートと一体化した裏面シートが、不織布からなる裏面シートと遮蔽シートの積層シートに、裏面シート側からニードルパンチを施すことにより、裏面シートに粗密構造を形成し、裏面シートの遮蔽シート側を粗構造にするとともに、遮蔽シートから繊維を突出させて一体化したものであることを特徴とする、請求項３に記載の自動車用フロアマットの製造方法。」である。
【発明の効果】
【００１３】
本発明の請求項１にかかる発明は、通気度が９〜７００３／ｃｍ２・ｓの遮蔽シートが多孔シートと裏面シートとの間に存在することによって、多孔シート構成材料が裏面シートに染み込むのが防止されるため、裏面シートが接着された部分と接着されていない部分とを有することによる凹凸パターンの発生が抑制された自動車用フロアマットである。また、騒音は多孔シートで反射することなく貫通孔を通過し、遮蔽シート及び裏面シートで吸収することができるため、吸音性能にも優れている。
【００１４】
本発明の請求項２にかかる発明は、裏面シートが粗密構造を有しており、裏面シートの遮蔽シート側が粗構造となっているため、多層構造による更に優れた吸音性能が得られる。
【００１５】
本発明の請求項３にかかる発明は、請求項１の自動車用フロアマットを製造することができる。つまり、凹凸パターンの発生が抑制された、吸音性能に優れる自動車用フロアマットを製造することができる。
【００１６】
本発明の請求項４にかかる発明は、請求項２の自動車用フロアマットを製造することができる。つまり、裏面シートが粗密構造を有しており、裏面シートの遮蔽シート側が粗構造となっている、吸音性能に更に優れる自動車用フロアマットを製造することができる。また、遮蔽シートから繊維を突出させているため、多孔シート構成材料によって強固に固定され、十分な接着強度をもつ自動車用フロアマットを製造することができる。
【発明を実施するための最良の形態】
【００１７】
本発明の自動車用フロアマット（以下、単に「マット」ということがある）の製造方法について、まず説明する。
【００１８】
まず、表面シート、貫通孔を有する多孔シート、遮蔽シート及び裏面シートを準備する。表面シートは、マットを敷設した場合に、目で見ることのできるシートであるため、装飾性に優れるカーペットからなるのが好ましい。このカーペットとして、例えば、タフテッドカーペット、ニードルパンチカーペット、緞通、フックカーペット、ウィルトンカーペット、アキスミンスターカーペットなどを挙げることができる。
【００１９】
裏面シートはマットを自動車内のフロアカーペット上に敷設した場合に、フロアカーペットと当接するシートである。この裏面シートは吸音性能を発揮できる、不織布（特にニードルパンチ不織布）、気泡を有する発泡体、針などにより貫通孔を形成させた樹脂シートなどからなるのが好ましい。また、前述の通り、裏面シートはフロアカーペットと当接するため、滑り止め作用を奏するのが好ましい。したがって、裏面シートは（イ）不織布を母体とし、不織布のフロアカーペットとの当接面に突起する樹脂を部分的に設けたもの、（ロ）不織布からなり、フロアカーペットとの当接面側に火炎を照射して、繊維の一部を溶融させた後に固化させ、樹脂塊を形成させたもの、（ハ）連続気泡を有する発泡体からなり、フロアカーペットとの当接面側に凹凸を形成したもの、（ニ）不織布を母体とし、フロアカーペットとの当接面に点状又は繊維状に粘着剤を塗布したもの等、からなるのが好ましい。
【００２０】
遮蔽シートは前記裏面シートと一体化され、貫通孔を有する多孔シートと融着しても、裏面シート側から見た時に凹凸パターンの発生を確認できないようにする作用と吸音性を高める作用を奏する。そのため、遮蔽シートは通気度が９〜７００ｃｍ３／ｃｍ２・ｓのシートである必要がある。この通気度の値は遮蔽シートにおける空気の流れやすさを表しており、通気度の値が大きいということは遮蔽シートが粗い構造を有することを意味し、逆に、通気度の値が小さいということは遮蔽シートが緻密な構造を有することを意味する。この通気度は空気に関するものであるが、遮蔽シートが粗い構造をもつと、多孔シート構成材料が遮蔽シートを透過しやすい、つまり裏面シートに染み込みやすいことを意味し、逆に遮蔽シートが緻密な構造をもつと、多孔シート構成材料が遮蔽シートを透過しにくい、つまり裏面シートに染み込みにくいことを意味し、本発明者は通気度と裏面シートへの染み込み度合いの結果である凹凸パターンの発生との間に相関関係を見出した。つまり、通気度が７００ｃｍ３／ｃｍ２・ｓを超えると、多孔シート構成材料が遮蔽シートを透過し、裏面シートに染み込みやすい結果、凹凸パターンが発生しやすく、逆に通気度が９ｃｍ３／ｃｍ２・ｓ未満であると表面シートと一体化させた時に通気性がなく、吸音性能の悪いマットになるためで、好ましい通気度は１０〜４００ｃｍ３／ｃｍ２・ｓであり、より好ましい通気度は１０〜３００ｃｍ３／ｃｍ２・ｓであり、更に好ましい通気度は１０〜２７０ｃｍ３／ｃｍ２・ｓであり、更に好ましい通気度は１０〜２２０ｃｍ３ｃｍ２・ｓである。本発明の「通気度」は、ＪＩＳ  Ｌ  １０９６‐１９９９（８．２７．１  Ａ法（フラジール法））の値をいう。
【００２１】
この遮蔽シートは前記通気度の値を満たす限り特に限定するものではないが、例えば、スパンボンド不織布、水流絡合不織布、開孔フィルム、メルトブロー不織布、ニードルパンチ不織布などを使用することができる。
【００２２】
このような遮蔽シートは裏面シートと一体化されている。そのため、遮蔽シートを後述の多孔シートと融着させれば、必然的に裏面シートと一体化したマットを製造することができる。この遮蔽シートと裏面シートとの一体化方法は特に限定するものではないが、例えば、ニードルパンチによる方法、水流などの流体流による方法、エマルジョンなどのバインダによる方法、遮蔽シート及び／又は裏面シート構成材料の融着性能を利用する方法、ホットメルト樹脂による方法を挙げることができる。これらの中でも、ニードルパンチによる方法であると、裏面シート及び／又は遮蔽シートの厚さをある程度維持した状態で一体化でき、吸音性能に優れているため好適である。特に、裏面シートが不織布からなる場合には、裏面シートと遮蔽シートとの積層シートに、裏面シート側からニードルパンチを施すのが好ましい。このような方向からニードルパンチを施すと、裏面シートである不織布構成繊維が移動するが、裏面シートと遮蔽シートとの接面付近に存在する繊維は遮蔽シートから繊維が突出するため、裏面シートの遮蔽シート側は密度が低く、粗い構造となる一方で、裏面シートの遮蔽シートと反対側の密度はあまり変化しないため、相対的に密な構造となり、裏面シートに粗密構造が形成される。このように、裏面シートに粗密構造が形成され、多層構造化すると更に吸音性能が向上する。また、遮蔽シートは多孔シートと融着するが、遮蔽シートから繊維が突出していることによって、多孔シート構成材料との接触面積が広く、馴染みやすいため強固に固定されるという効果も奏する。
【００２３】
なお、不織布からなる裏面シートと遮蔽シートとを一体化するニードルパンチ条件は特に限定するものではないが、遮蔽シートから繊維が突出するように、針密度５０〜１００本／ｃｍ２、深さ５〜１２ｍｍであるのが好ましい。
【００２４】
貫通孔を有する多孔シートは前述の表面シートと遮蔽シートと一体化した裏面シートとを融着により一体化できるものであり、熱可塑性エラストマーを主成分としているのが好ましい。例えば、特開２００５−２１８７号公報に開示の貫通孔を有する押出シートを本発明の貫通孔を有する多孔シートとして使用することができる。より具体的には、熱可塑性エラストマーとして、溶融粘度が低く、かつ無機系発泡剤などによって発泡しやすい１，２−ポリブタジエンを含んでいるのが好ましい。なお、１，２−ポリブタジエンは１，２−ビニル結合含有量が７０％以上のものであるのが好ましい。また、１，２−ポリブタジエンは結晶性を有するのが好ましく、５０〜１３０℃の融点を有するのが好ましい。１，２−ポリブタジエンはブタジエン以外の、１，３−ペンタジエン、高級アルキル基で置換された１，３−ブタジエン誘導体、２−アルキル置換−１，３−ブタジエンなどの共役ジエンが共重合していてもよい。更に、１，２−ポリブタジエンの重量平均分子量は１万〜５００万であるのが好ましい。
【００２５】
熱可塑性エラストマーは１，２−ポリブタジエン以外に、スチレン系熱可塑性エラストマー、オレフィン系熱可塑性エラストマー、ウレタン系熱可塑性エラストマー、エステル系熱可塑性エラストマー、アミド系熱可塑性エラストマー、塩ビ系熱可塑性エラストマー、イオンクラスター型熱可塑性エラストマー、フッ素樹脂を拘束ブロックとして含むフッ素系熱可塑性エラストマー、天然ゴム、合成ゴムを１種類以上混合したものであっても良い。なお、熱可塑性エラストマー以外に、熱可塑性樹脂を含んでいても良い。更に、熱可塑性エラストマーに無機充填剤、軟化剤、鉱物油系の伸展油、界面活性剤、瀝青物、難燃剤、酸化防止剤、滑剤、着色剤、紫外線吸収剤、熱安定剤、老化防止剤、加工助剤、耐光（候）剤、抗菌剤などの他の添加剤が添加されていても良い。
【００２６】
熱可塑性エラストマーには、貫通孔を形成でき、また、多孔シートが吸音性能に優れるように、無機系又は有機系の発泡剤が、熱可塑性エラストマー１００重量部に対して、０．１〜２０重量部程度混合されているのが好ましい。
【００２７】
このような熱可塑性エラストマーを主成分とする貫通孔を有する多孔シートは、例えば、熱可塑性エラストマーを温度６０〜１８０℃で溶融させた後、発泡剤を混合し、押出成形して得ることができる。このようにして得られる多孔シートは発泡剤の発泡による微多孔構造を有するため、多孔シート自体が吸音性能を有するとともに、貫通孔を有するため、遮蔽シート及び裏面シートへ音を透過させ、遮蔽シート及び裏面シートによる吸音性能を発揮させることができる。なお、多孔シートは通気度が１０〜２００ｃｍ３／ｃｍ２・ｓであるのが好ましい。通気度が１０ｃｍ３／ｃｍ２・ｓ未満であると、多孔シートの貫通孔の穴径が小さ過ぎて、融着一体化時に貫通孔が潰れてしまい、通気性がなく、吸音性能の悪いマットとなる傾向があり、通気度が２００ｃｍ３／ｃｍ２・ｓを超えると、多孔シートの貫通孔の穴径が大きくなり過ぎ、表面シートと遮蔽シートとの融着面積が小さくなり過ぎ、融着力が弱くなる傾向があるためである。より好ましい通気度は７０〜１７０ｃｍ３／ｃｍ２・ｓであり、更に好ましい通気度は１００〜１５０ｃｍ３／ｃｍ２・ｓである。
【００２８】
次いで、準備した表面シート、貫通孔を有する多孔シート、及び遮蔽シートと一体化した裏面シートをこの順番に積層した後、多孔シートが溶融している状態で加圧し、多孔シートの融着により一体化して、本発明のマットを製造することができる。この多孔シートが溶融している状態は、押出成形して得た多孔シートを再度加熱して溶融させて形成しても良いし、ダイから押し出した溶融状態の多孔シートであっても良い。製造上は、後者の方が合理的である。なお、裏面シートは遮蔽シート側が多孔シートと当接するように積層する。
【００２９】
なお、加圧は表面シート、多孔シート及び遮蔽シートと一体化した裏面シートが剥離しない十分に融着した状態となる圧力である限り、特に限定するものではないが、従来（２９４Ｎ／ｃｍ）と同程度の圧力であっても、遮蔽シートが存在することによって溶融した多孔シートが裏面シートに染み込みにくいため、裏面シート側から見た時に凹凸パターンを発生させることなく、十分に融着したマットを製造することができる。なお、加圧は、例えば、一対のロール、プレス機等で行うことができる。また、加圧は表面シート、貫通孔を有する多孔シート、及び遮蔽シートと一体化した裏面シートをこの順番に積層した長尺状の状態で行ない、その後にマット形状に裁断しても良いし、表面シート、貫通孔を有する多孔シート、及び遮蔽シートと一体化した裏面シートをこの順番に積層し、マット形状に裁断した後に、加圧しても良い。
【００３０】
本発明のマットは、表面シート、貫通孔を有する多孔シート、通気度が９〜７００ｃｍ３／ｃｍ２・ｓの遮蔽シート、及び裏面シートが順に積層されており、多孔シートの融着により一体化したものである。本発明のマットは通気度が９〜７００ｃｍ３／ｃｍ２・ｓの遮蔽シートが多孔シートと裏面シートとの間に存在し、多孔シート構成材料が裏面シートに染み込むのが防止されているため、裏面シートが接着された部分と接着されていない部分とを有することによる凹凸パターンの発生が抑制されたマットである。また、騒音は多孔シートで反射することなく貫通孔を通過し、遮蔽シート及び裏面シートで吸収することができるため、吸音性能に優れるマットである。特に、裏面シートが粗密構造を有し、裏面シートの遮蔽シート側が粗構造となっている場合には、多層構造のため、更に吸音性能に優れている。したがって、本発明のマットは自動車のカーペットフロア上に載置して使用することができる。
【実施例】
【００３１】
（実施例１〜１４）
まず、ポリプロピレン糸からなるパイルがポリエステル繊維製スパンボンド不織布基布にタフトされており、しかも前記基布の裏面にスチレン・ブタジエンゴムラテックスが塗布されたカーペット（＝表面シート、目付：１,１００ｇ／ｍ２）を用意した。
【００３２】
他方、ポリエステル繊維製ニードルパンチ不織布（＝裏面シート、目付：４００ｇ／ｍ２、フロアカーペットと当接面側に火炎を照射して、繊維の一部を溶融させた後に固化させ、樹脂塊を形成させたもの）と、表１、２に示す遮蔽シートを用意した後、前記ニードルパンチ不織布と各遮蔽シートとを積層し、表１、２に示す条件でニードルパンチを施すことにより、ニードルパンチ不織布と各遮蔽シートとを一体化し、積層シートを形成した。このニードルパンチによって、各遮蔽シートからニードルパンチ構成繊維が突出するとともに、裏面シートに粗密構造が形成され、裏面シートの遮蔽シート側が粗構造となった。
【００３３】
更に、（１）１，２−ポリブタジエン（１，２−ビニル結合含有量＝９３％、重量平均分子量＝１８万、ＭＩ（１５０℃、２１．２Ｎ）＝３ｇ／１０ｍｉｎ．、融点＝１０５℃、品番＝ＲＢ８３０（ＪＳＲ（株）製））、（２）スチレン−ブタジエンブロックポリマー（結合スチレン＝３２％、品番＝ＴＲ１６００（ＪＳＲ（株）製）、ＭＩ（１９０℃、２１．２Ｎ）＝３ｇ／１０ｍｉｎ．）、（３）発泡剤（セルボンＳＣ−８５５、永和化成工業（株）製）を用意した。
【００３４】
次いで、前記１，２−ポリブタジエン、スチレン−ブタジエンブロックポリマー及び発泡剤を、６０：４０：４の質量比率で混合し、溶融させた後にＴダイから押し出し、多孔シート（通気度：１１２ｃｍ３／ｃｍ２／ｓｅｃ．、目付：３８０ｇ／ｍ２）を形成した。
【００３５】
次いで、前記多孔シートを温度１６０℃に設定したドライヤーにより３分間熱処理を実施し、多孔シートを溶融させた後、カーペットのスパンボンド不織布基布側と積層シートの遮蔽シート側との間に介在させた状態で、プレス機により加圧（１９．９ｋｇｆ／ｃｍ２）し、カーペットと積層シートとを多孔シートの融着により一体化した。その後、マット形状に裁断し、本発明のマットを製造した。
【００３６】
（実施例１５）
実施例１〜１４と同様のカーペット、ニードルパンチ不織布及び多孔シート、並びに表２に示す遮蔽シート、ウエブ状のホットメルト接着剤（登録商標＝ダイナックＬＮＳ００３０、呉羽テック（株)製）を用意した。
【００３７】
次いで、ニードルパンチ不織布、ウエブ状ホットメルト接着剤、遮蔽シートの順に積層した状態で、温度１５０℃に設定したドライヤーにより３分間熱処理を実施し、ホットメルト接着剤が溶融している状態で加圧し、一体化して積層シートを形成した。
【００３８】
そして、多孔シートを温度１６０℃に設定したドライヤーにより３分間熱処理を実施し、多孔シートを溶融させた後、カーペットのスパンボンド不織布基布側と積層シートの遮蔽シート側との間に介在させた状態で、プレス機により加圧（１９．９ｋｇｆ／ｃｍ２）し、カーペットと積層シートとを多孔シートの融着により一体化した。その後、マット形状に裁断し、本発明のマットを製造した。
【００３９】
（比較例１）
遮蔽シートを使用しなかったこと以外は実施例１〜１４と全く同様にしてマットを製造した。つまり、多孔シートを温度１６０℃に設定したドライヤーにより３分間熱処理を実施し、多孔シートを溶融させた後、カーペットのスパンボンド不織布基布側とニードルパンチ不織布との間に介在させた状態で、プレス機により加圧（１９．９ｋｇｆ／ｃｍ２）し、カーペットとニードルパンチ不織布とを多孔シートの融着により一体化した。その後、マット形状に裁断し、本発明のマットを製造した。
【００４０】
（比較例２）
表１に示す遮蔽シートを使用し、表１に示す条件でニードルパンチを実施して積層シートを形成したこと以外は、実施例１〜１４と全く同様にしてマットを製造した。
【００４１】
（比較例３）
表１に示す遮蔽シートを使用したこと以外は、実施例１５と全く同様にしてマットを製造した。
【００４２】
（比較例４）
表１に示す遮蔽シートを実施例１〜１４と同じニードルパンチ不織布に単に積層して積層シートとしたこと以外は、実施例１〜１４と全く同様にしてマットを製造した。
【００４３】
（マットの評価）
（１）凹凸パターンの評価；
各マットの裏面シート側表面を目視により観察し、凹凸パターンが観察されるかどうかを評価した。この結果は表１、２に示す通りであった。なお、評価基準は次の通りである。
◎：凹凸パターンが全く観察されない
○：凹凸パターンがほとんど観察されない
△：凹凸パターンがわずかに観察される
×：凹凸パターンが著しく観察される
（２）吸音性の評価；
ＪＩＳ  Ａ１４０５に準拠した垂直入射法により測定し、５００〜６３００Ｈｚの平均吸音率を求めた。この結果は表１、２に示す通りであった。
【００４４】
【表１】
2010030474.tif 000002
【００４５】
【表２】
2010030474.tif 000003
この表１、２から、通気度が９〜７００ｃｍ３／ｃｍ２・ｓの遮蔽シートが介在していることによって、凹凸パターンが目立たず、しかも優れた吸音性能を発揮することがわかった。また、実施例８と実施例１５との比較から、裏面シートに粗密構造が形成されていると、更に吸音性能に優れていることがわかった。